(57)【要約】【課題】大面積に亘って、パターンずれの発生しない、高精度な反射防止構造を有する反射防止構造体を繰り返し成形することのできる反射防止構造体の製造方法を提供する。【解決手段】円錐形の反射防止構造２が形成された石英ガラス基板１の表面（プレス面）にスパッタリング法を用いて高温離型のためのＢＮ膜を形成した上型３で、スパッタリング法を用いて高温離型のためのＮｉ膜１６が形成された成形用材料１１を高温でプレスし、高温のまま離型させて反射防止構造体１７を成形する。【選択図】図４
2008040322.tif 000002
【特許請求の範囲】
【請求項１】
反射防止構造体成形用金型でガラス材料からなる被成形物をプレス成形するプレス成形工程を有する反射防止構造体の製造方法であって、
前記反射防止構造体成形用金型が、そのプレス面に主たる結晶構造が六方晶構造からなる窒化硼素（ＢＮ）を主成分とする保護膜を形成した反射防止構造を有し、
前記被成形物が、ガラス材料に低融点金属を主成分とする薄膜からなる離型膜を形成したことを特徴とする反射防止構造体の製造方法。
【請求項２】
前記プレス成形工程の後、冷却せずに離型させる冷却工程を有することを特徴とする請求項１記載の反射防止構造体の製造方法。
【請求項３】
前記ガラス材料に形成した低融点金属を主成分とする薄膜からなる離型膜が、スパッタリング、蒸着、ＣＶＤ或いはイオンプレーティングなどの手法により形成され、Ａｕ、Ｐｔ、Ｃｕ、Ａｇ、Ｎｉ、Ｃｒ、Ａｌの元素のうち、１種類以上を含むことを特徴とする請求項１記載の反射防止構造体の製造方法。
【発明の詳細な説明】
【技術分野】
【０００１】
本発明は、大面積に亘って、パターンずれの発生しない、高精度な反射防止構造を有する反射防止構造体を製造する方法に関する。
【背景技術】
【０００２】
近年、光学素子の表面反射を防止するために、光学素子の表面に反射防止構造を形成する方法が提案されている。提案されている反射防止構造は、サブミクロンピッチでアスペクト比が１以上の非常に微細な凹凸形状を有している。そして、このような微細な構造を形成する方法として、ドライエッチングを用いた微細加工法が提案されている。
【０００３】
一方、高精度な光学素子を、大量かつ安価に製造する有効な方法として、ガラスあるいは樹脂からなる光学材料（成形用素材）をプレス成形する方法が提案されている。
【０００４】
加熱軟化したガラスあるいは樹脂からなる光学材料を、金型を用いてプレス成形する場合には、光学材料が金型から離型し難いため、金型の表面に特殊な離型膜を形成したり、成形ショットごとに離型剤を塗布したりして、離型が容易となるように工夫されている。特に、ガラスを光学材料として用いる場合には、金型の表面にかなり特殊なコーティングが施される。例えば、特許文献１には、炭化タングステン（ＷＣ）を主成分とする超硬合金又はサーメットを金型材料として用い、当該金型材料を用いて作製した金型の表面に貴金属系保護膜をコーティングしたものが開示されている。そして、かかる構成の金型を用いることにより、プレス成形による光学素子の量産を可能とすることができる。また、特許文献２に記載の金型においては、窒化ホウ素、窒化クロム、炭化クロム、酸化クロム、炭化珪素、炭素、白金あるいは超硬合金からなる金型本体の光学機能面に１０ｎｍ以下の膜厚を有する炭素膜を形成することにより、ガラスとの離型性が良好となるようにされている。
【０００５】
したがって、たとえば、特許文献１の方法において、ＷＣを主成分とする超硬合金又はサーメットを金型材料にサブミクロンピッチでアスペクト比が１以上の非常に微細な凹凸形状をドライエッチング法により形成し、貴金属系保護膜をコーティングした金型を用いて、加熱軟化したガラスあるいは樹脂からなる光学材料をプレス成形すると反射防止構造体を大量生産できる可能性があると想像できる。
【０００６】
また、特許文献２の方法で、窒化ホウ素、窒化クロム、炭化クロム、酸化クロム、炭化珪素、炭素、白金あるいは超硬合金からなる金型本体にサブミクロンピッチでアスペクト比が１以上の非常に微細な凹凸形状をドライエッチング法により形成し、１０ｎｍ以下の膜厚を有する炭素膜を形成した金型を用いて、加熱軟化したガラスあるいは樹脂からなる光学材料をプレス成形すると反射防止構造体を大量生産できる可能性があると想像できる。
【特許文献１】特公昭６２−２８０９１号公報
【特許文献２】特開平６−３０５７４２号公報
【発明の開示】
【発明が解決しようとする課題】
【０００７】
しかし、ＷＣを主成分とする超硬合金又はサーメットを金型材料にサブミクロンピッチでアスペクト比が１以上の非常に微細な凹凸形状をドライエッチング法により形成し、貴金属系保護膜をコーティングした金型を用いて、加熱軟化したガラスあるいは樹脂からなる光学材料をプレス成形すると、加熱軟化した光学材料を金型と接触させた状態（プレスした状態）で冷却しないと金型と光学材料が離型しないので、金型と光学材料との熱膨張率の差に起因して熱応力が発生し、その結果、光学材料に転写されるパターンの精度が低下してしまう。時にはガラスが破損し、金型表面に残ってしまうことがある。特に、金型の中心から外周に向けて距離が長くなるほど、光学材料に転写されるパターンのずれが大きくなるため、大面積に亘って、微細な凹凸パターンを正確に転写することはできない。このため、冷却せずに金型をプレス成形した光学材料から離型させる必要がある。
【０００８】
また、窒化ホウ素、窒化クロム、炭化クロム、酸化クロム、炭化珪素、炭素、白金あるいは超硬合金からなる金型本体にサブミクロンピッチでアスペクト比が１以上の非常に微細な凹凸形状をドライエッチング法により形成し、１０ｎｍ以下の膜厚を有する炭素膜を形成した金型を用いて、加熱軟化したガラスあるいは樹脂からなる光学材料をプレス成形すると、冷却せずに離型させることはできるが、炭素膜は酸化し易く、繰り返し成形を行うと次第に冷却しなければ離型できなくなる。したがって、結果的に大量生産は困難となる。
【０００９】
本発明は、従来技術における前記課題を解決するためになされたものであり、大面積に亘って、パターンずれの発生しない、高精度な反射防止構造を有する反射防止構造体を繰り返し成形することが可能な製造方法を提供することを目的とする。
【課題を解決するための手段】
【００１０】
上記の目標を達成するために、本発明の反射防止構造体の製造方法は、反射防止構造体成形用金型でガラス材料からなる被成形物をプレス成形するプレス成形工程を有する反射防止構造体の製造方法であって、前記反射防止構造体成形用金型が、そのプレス面に主たる結晶構造が六方晶構造からなる窒化硼素（ＢＮ）を主成分とする保護膜を形成した反射防止構造を有し、前記被成形物が、ガラス材料に低融点金属を主成分とする薄膜からなる離型膜を形成したものである。
【００１１】
また、本発明の反射防止構造体の製造方法は、前記プレス成形工程の後、冷却せずに離型させる冷却工程を有するものである。
【００１２】
また、本発明の反射防止構造体の製造方法は、前記ガラス材料に形成した低融点金属を主成分とする薄膜からなる離型膜が、スパッタリング、蒸着、ＣＶＤ或いはイオンプレーティングなどの手法により形成され、Ａｕ、Ｐｔ、Ｃｕ、Ａｇ、Ｎｉ、Ｃｒ、Ａｌの元素のうち、１種類以上を含むものである。
【００１３】
上記方法により、高温での離型が可能となる。
【発明の効果】
【００１４】
本発明の反射防止構造体の製造方法を用いることにより、ＢＮと金属の離型性は非常に良く、金属は塑性変形を起こして金型形状を忠実に転写するため、加熱軟化したガラスあるいは樹脂からなる光学材料をプレス成形すると、冷却しなくても離型させることができ、繰り返し成形してもガラス付着などが発生せず、大面積に亘って、パターンずれのない、高精度な反射防止構造を有する反射防止構造体を大量に安定して低コストで製造できるようになる。
【００１５】
また、ＢＮ保護膜が耐酸化性に優れていることから、繰り返し成形を行っても離型性にまったく変化はなく、大量生産が可能となる。
【発明を実施するための最良の形態】
【００１６】
以下、本発明を実施するための最良の形態について、図面を参照しながら説明する。
【００１７】
（実施の形態１）
本実施の形態においては、本発明の反射防止構造を有する反射防止構造体の製造方法として、片面にピッチ０．１５μｍ、深さ０．１５μｍの円錐型の微細構造を有する平板光学素子の製造方法を例に挙げて説明する。
【００１８】
図１は本発明の実施の形態１における反射防止構造を有する反射防止構造体のプレス成形用金型を示す断面図である。
【００１９】
図１中、１は２０ｍｍ×２０ｍｍ×５ｍｍの石英ガラス基板である。石英ガラス基板１の表面（プレス面）には、ピッチ０．１５μｍ、高さ０．１５μｍの円錐型の反射防止構造２が形成されており、この反射防止構造２が形成された石英ガラス基板１が反射防止構造体の成形用金型３として用いられる。
【００２０】
以下、反射防止構造体の成形用金型３の作製方法について、図２を参照しながら説明する。図２(a)に示すように、まず、石英ガラス基板１の表面（プレス面）を、高精密研削加工及び研磨加工によって平滑に加工した（Ｒａ約２ｎｍ）。次いで、図２(b)に示すように、平滑に加工された石英ガラス基板１の表面（プレス面）に、スパッタリング法を用いて、Ｃｒ膜２０を０．１μｍの厚みで形成した。次いで、図２(c)に示すように、Ｃｒ膜２０の表面に、スピンコート法を用いて、ＰＭＭＡレジスト２１を０．３μｍの厚みで形成した。次いで、図２(d)に示すように、ＥＢ（電子ビーム）描画法を用いて、Ｃｒ膜２０の表面に、ＰＭＭＡレジストからなる直径０．１５μｍの円柱パターン２２をピッチ０．１５μｍで形成した。次いで、図２(e)に示すように、Ｃｒ膜２０をウェットエッチングすることにより、石英ガラス基板１の表面（プレス面）に、反射防止構造２に対応するＣｒからなる円柱パターンをマスクとして形成した（Ｃｒマスク２３）。このＣｒマスク２３は、使用波長以下のピッチでアレイ状に形成されている。次いで、図２(f)に示すように、円柱状のＣｒマスク２３が形成された石英ガラス基板１を、ＲＦドライエッチング装置の中に入れ、ＣＨＦ3 ＋Ｏ2 ガスを用いて、石英ガラス基板１の表面をエッチングした。これにより、石英ガラス基板１と共にＣｒマスク２３も僅かずつエッチングされ、幅が小さくなる。そして、Ｃｒマスク２３が完全に無くなるまでエッチングすることにより、石英ガラス基板１の表面（プレス面）に、ピッチ０．１５μｍ、高さ０．１５μｍの円錐型の反射防止構造２が形成された。エッチング後の表面荒れは少なく、研磨面とほぼ等しい表面粗さであった。最後に、円錐型の反射防止構造２が形成された石英ガラス基板１の表面（プレス面）に、スパッタリング法を用いて、表面保護のためのＩｒ−Ｒｈ合金膜を０．０５μｍの厚みで形成した。そして、さらにその表面にスパッタリング法を用いて、高温離型のための保護膜として、主たる結晶構造が六方晶構造からなるＢＮ膜を０．０５μｍの厚みで形成した。以上により、反射防止構造体の成形用金型３が得られた。
【００２１】
下金型４は、以下のような構造を有している。すなわち、図１に示すように、２０ｍｍ×２０ｍｍ×５ｍｍのＷＣを主成分とする超硬合金の中央部分に、１５ｍｍ×１５ｍｍ×０．５ｍｍの窪み４ａが形成され、窪み４ａが形成された表面には、スパッタリング法を用いて、表面保護のためのＩｒ−Ｒｈ合金膜が０．５μｍの厚みで形成されている。
【００２２】
以下、上記のような構成を有する反射防止構造体の成形用金型３と下金型４を用いて、反射防止構造を有する反射防止構造体を製造する方法について、図３、図４を参照しながら説明する。図３は本発明の実施の形態１における反射防止構造を有する反射防止構造体の成形プロセスを示す工程図、図４は本発明の実施の形態１における反射防止構造を有する反射防止構造体のプレス成形方法を示す工程図である。
【００２３】
図３(a)に示すように、まず、チャンバー１５で覆われた成形機の上ヘッド５に、上記した反射防止構造体の成形用金型３を上型６として固定し、当該上型６をプレスステージ８と共に所定の温度（ここでは、５９０℃）まで昇温した。また、予熱ステージ７も５９０℃まで昇温した。そして、上記した下金型４を下型１０として用い、１５ｍｍ×１５ｍｍ×１．０ｍｍのクラウン系の硼珪酸ガラス（転移点（Ｔｇ）：５０１℃、屈伏点（Ａｔ）：５４９℃）にスパッタリング法を用いて、高温離型のためのＮｉ膜１６が０．1μｍの厚みで形成されている成形用材料１１として下型１０の上に載せ、成形用材料１１が載せられた下型１０を、チャンバー１５の金型投入口１２から成形機内に投入して、５９０℃に設定された予熱ステージ７で３分間加熱した。（図４(a)参照）。
【００２４】
次に、図３(b)に示すように、成形用材料１１が載せられた下型１０を、予熱ステージ７から同じく５９０℃に設定されたプレスステージ８に搬送した。次いで、シリンダー１３を下降させて、同じく５９０℃に設定され、かつ、上ヘッド５に固定された上型６により、成形用材料１１を１０００Ｎの加圧力で３分間プレスした（図４(a)、(b)参照）。そして、冷却せずに（そのままの温度で）シリンダー１３を上昇させることにより、上ヘッド５と共に上型６を上昇させて、上型６を、プレス成形した成形用材料１１から離型させた（図４(b)、(c)参照）。ここで、冷却せずに（高温のままで）、上型６を、プレス成形した成形用材料１１から離型させることができるのは、成形用材料１１の表面に形成したＮｉと反射防止構造体の成形用金型３に形成しているＢＮとのぬれ性が悪いからである。上型６がプレス成形された成形用材料１１から離型すると、プレス成形された成形用材料１１は下型１０の上に載った状態となる。
【００２５】
次に、図３(c)に示すように、プレス成形された成形用材料１１が載せられた下型１０を、プレスステージ８から３００℃に設定された冷却ステージ９に搬送し、そこで３分間冷却した。
【００２６】
最後に、チャンバー１５の金型取り出し口１４から下型１０と共にプレス成形された成形用材料１１を外部に取り出し、プレス成形された成形用材料１１を下型１０から取り外した後、希硝酸に浸漬してＮｉ膜１６を除去した。これにより、反射防止構造を有する反射防止構造体１７が得られた（図４(c)参照）。
【００２７】
なお、図３中の１８は、チャンバー１５内に窒素ガス等の雰囲気ガスを導入するための雰囲気ガス導入口である。
【００２８】
本実施の形態によれば、上記のように、冷却せずに上型６（反射防止構造体の成形用金型３）をプレス成形した成形用材料１１から離型させることが可能となるので、上型６とプレス成形される成形用材料１１との熱膨張率の差に起因する熱応力の発生を防止して、成形用材料１１に転写されるパターンの精度を高めることができる。その結果、大面積に亘って、パターンずれの発生しない、高精度な反射防止構造を有する反射防止構造体１７を、繰り返し成形することが可能となる。また、本実施の形態によれば、反射防止構造体の成形用金型３に形成したＢＮ膜は非常に耐酸化性にすぐれているので、繰り返し成形を行っても、離型性はまったく変化せず、反射防止構造を有する反射防止構造体１７を再現性良く成形することができる。その結果、量産性が飛躍的に向上するので、生産コストを著しく低下させることが可能となる。
【００２９】
なお、本実施の形態では、成形用材料１１として、ガラス材料にスパッタリング法を用いてＮｉの離型膜を形成する説明を行ったが、スパッタリングの他に蒸着、ＣＶＤ、イオンプレーティング等の手法を用いてもよいし、また、Ｎｉ膜の他に、Ａｕ、Ｐｔ、Ｃｕ、Ａｇ、Ｃｒ、Ａｌ等の低融点金属を主成分とする薄膜であってもよい。
【産業上の利用可能性】
【００３０】
本発明は、反射防止効果が要求されるレンズ素子、プリズム素子、ミラー素子などの光学素子のほかに、スクリーン、レンズ鏡筒、遮蔽部材、蛍光灯などの光学部材、及び太陽電池など広く適用可能であり、これらが光学素子あるいは光学部材が搭載される光再生記録装置の光ピックアップ光学系、デジタルスチルカメラの撮影光学形、プロジェクタの投影系および照明系、光走査光学系等に好適である。
【図面の簡単な説明】
【００３１】
【図１】本発明の実施の形態１における反射防止構造を有する反射防止構造体のプレス成形用金型を示す断面図
【図２】本発明の実施の形態１における反射防止構造体の成形用金型の作製プロセスを示す工程図
【図３】本発明の実施の形態１における反射防止構造を有する反射防止構造体の成形プロセスを示す工程図
【図４】本発明の実施の形態１における反射防止構造を有する反射防止構造体のプレス成形方法を示す工程図
【符号の説明】
【００３２】
１  石英ガラス基板
２  反射防止構造
３  反射防止構造体の成形用金型
４  下金型
４ａ  窪み
５  上ヘッド
６  上型
７  予熱ステージ
８  プレスステージ
９  冷却ステージ
１０  下型
１１  成形用材料
１２  金型投入口
１３  シリンダー
１４  金型取り出し口
１５  チャンバー
１６  Ｎｉ膜
１７  反射防止構造を有する反射防止構造体
１８  雰囲気ガス導入口
２０  Ｃｒ膜
２１  ＰＭＭＡレジスト
２２  円柱パターン
２３  Ｃｒマスク
【図１】
2008040322.tif 000003
【図２】
2008040322.tif 000004
【図３】
2008040322.tif 000005
【図４】
2008040322.tif 000006